"下記化学式1で表される構造を有する、蛍光ハイドロゲル:前記化学式1中、X1およびX2は同一または異なっていてもよく、-COO-、-OCO-、-CH2NR-、-NR-、-NRCO-、-CONR-、-SO2NR-、-NRSO2-、-O-、-S-、-SS-、-NRCOO-、-OCONR-、および-CO-からなる群より選択される少なくとも1種の置換基を含んでいてもよい炭素数1~30のアルキレン基であり、この際、Rは、水素原子、または置換されているかもしくは非置換の炭素数1~10の直鎖状もしくは分枝状のアルキル基であり、Z1、Z2、Z3およびZ4は同一または異なっていてもよく、-O-または-NR-であり、この際Rは、水素原子または置換されているかもしくは非置換の炭素数1~10の直鎖状もしくは分枝状のアルキル基であり、Q、Q、Q、Qは同一または異なっていてもよく、水素原子、ヒドロキシ基、置換されているかもしくは非置換の炭素数1~10の直鎖状もしくは分枝状のアルキル基、炭素数2~11のアシル基、置換されているかもしくは非置換の炭素数1~10の直鎖状もしくは分枝状のアルコキシ基、ハロゲン原子を含む基、カルボキシル基、カルボン酸エステル基、カルボン酸アミド基、シアノ基、ニトロ基、アミノ基、または炭素数1~10のアルキルアミノ基であり、QおよびQならびにQおよびQの少なくとも一方は、互いに結合して芳香環または複素環を形成してもよく、Y1およびY2は、同一または異なっていてもよく、置換されていてもよい2価の有機残基または単結合であり、この際、Y1およびY2の少なくとも一方が、下記化学式3または下記化学式4で表される構造を含んでいてもよく、前記化学式3および前記化学式4中、nは2~5であり、jは1~5であり、mは1~200であり、は結合点を表し、A1、A2、A3およびA4は同一または異なっていてもよく、水素原子またはメチル基であり、U1、U2、U3およびU4は同一または異なっていてもよく、水素原子、または置換されているかもしくは非置換の炭素数1~10の直鎖状もしくは分枝状のアルキル基であり、D1およびD2は同一または異なっていてもよく、下記化学式6で表される基であり、前記化学式6中、R1は水素原子または炭素数1~10の直鎖状もしくは分枝状のアルキル基であり、この際、R1は、D1およびD2が結合していないL1、L2、Z1またはZ2と結合を形成してもよく、sは2~5の整数であり、tは1~200の整数であり、L1およびL2は同一または異なっていてもよく、単結合、-U5-、-U5-NR2-、-U5-O-、-U5-S-、-U5-SS-、-U5-NR2CO-、-U5-CONR2-、-U5-OCO-、-U5-COO-、下記化学式7で表される基、および下記化学式8で表される基からなる群より選択される基であり、この際、U5は置換されているかまたは非置換の炭素数1~10の直鎖状または分枝状のアルキレン基であり、R2は水素原子または置換されているかもしくは非置換の炭素数1~10の直鎖状もしくは分枝状のアルキル基であり、p1とq1とのモル比p1:q1およびp2とq2とのモル比p2:q2は、1:50~1:6,000であり、p1とr1とのモル比p1:r1およびp2とr2とのモル比p2:r2は、1:5~1:3,000である。三次元架橋構造を有する、請求項1に記載の蛍光ハイドロゲル。a1下記化学式5で表される蛍光モノマーと、下記化学式9で表されるモノマーと、メタアクリルアミド残基を含む重合性モノマーと、を含む水溶液を重合させる工程を含む、蛍光ハイドロゲルの製造方法:前記化学式5中、X1およびX2は、同一または異なっていてもよく、-COO-、-OCO-、-CH2NR-、-NR-、-NRCO-、-CONR-、-SO2NR-、-NRSO2-、-O-、-S-、-SS-、-NRCOO-、-OCONR-、および-CO-からなる群より選択される少なくとも1種の置換基を含んでいてもよい炭素数1~30の直鎖状または分枝状のアルキレン基であり、この際、Rは、水素原子、または置換されているかもしくは非置換の炭素数1~10の直鎖状もしくは分枝状のアルキル基であり、Z1およびZ2は同一または異なっていてもよく、-O-または-NR-であり、この際Rは、水素原子または置換されているかもしくは非置換の炭素数1~10の直鎖状もしくは分枝状のアルキル基であり、Q、Q、Q、Qは同一または異なっていてもよく、水素原子、ヒドロキシ基、置換されているかもしくは非置換の炭素数1~10の直鎖状もしくは分枝状のアルキル基、炭素数2~11のアシル基、置換されているかもしくは非置換の炭素数1~10の直鎖状もしくは分枝状のアルコキシ基、ハロゲン原子を含む基、カルボキシル基、カルボン酸エステル基、カルボン酸アミド基、シアノ基、ニトロ基、アミノ基、または炭素数1~10のアルキルアミノ基であり、QおよびQならびにQおよびQの少なくとも一方は、互いに結合して芳香環または複素環を形成してもよく、Y1およびY2は、同一または異なっていてもよく、置換されていてもよい2価の有機残基または単結合であり、この際、Y1およびY2の少なくとも一方が、下記化学式3または下記化学式4で表される構造を含んでいてもよく、前記化学式3および前記化学式4中、nは2~5であり、jは1~5であり、mは1~200であり、は結合点を表し、前記化学式9中、R3は水素原子またはメチル基であり、Dは下記化学式6で表される基であり、前記化学式6中、R1は水素原子または炭素数1~10の直鎖状もしくは分枝状のアルキル基であり、sは2~5の整数であり、tは1~200の整数であり、Zは、同一または異なっていてもよく、-O-または-NR-であり、この際Rは、水素原子または置換されているかもしくは非置換の炭素数1~10の直鎖状もしくは分枝状のアルキル基であり、Lは、単結合、-U5-、-U5-NR2-、-U5-O-、-U5-S-、-U5-SS-、-U5-NR2CO、-U5-CONR2-、-U5-OCO-、-U5-COO-、下記化学式7で表される基、および下記化学式8で表される基からなる群より選択される基であり、この際、U5は置換されているかまたは非置換の炭素数1~10の直鎖状または分枝状のアルキレン基であり、R2は水素原子または置換されているかもしくは非置換の炭素数1~10の直鎖状もしくは分枝状のアルキル基である。a2下記化学式5で表される蛍光モノマー化合物と、下記化学式10で表されるモノマーと、メタアクリルアミド残基を含む重合性モノマーと、を含む水溶液を重合させる工程と、b下記化学式11で表される化合物を反応させる工程と、を含む、蛍光ハイドロゲルの製造方法:前記化学式5中、X1およびX2は、同一または異なっていてもよく、-COO-、-OCO-、-CH2NR-、-NR-、-NRCO-、-CONR-、-SO2NR-、-NRSO2-、-O-、-S-、-SS-、-NRCOO-、-OCONR-、および-CO-からなる群より選択される少なくとも1種の置換基を含んでいてもよい炭素数1~30の直鎖状または分枝状のアルキレン基であり、この際、Rは、水素原子、または置換されているかもしくは非置換の炭素数1~10の直鎖状もしくは分枝状のアルキル基であり、Z1およびZ2は同一または異なっていてもよく、-O-または-NR-であり、この際Rは、水素原子または置換されているかもしくは非置換の炭素数1~10の直鎖状もしくは分枝状のアルキル基であり、Q、Q、Q、Qは同一または異なっていてもよく、水素原子、ヒドロキシ基、置換されているかもしくは非置換の炭素数1~10の直鎖状もしくは分枝状のアルキル基、炭素数2~11のアシル基、置換されているかもしくは非置換の炭素数1~10の直鎖状もしくは分枝状のアルコキシ基、ハロゲン原子を含む基、カルボキシル基、カルボン酸エステル基、カルボン酸アミド基、シアノ基、ニトロ基、アミノ基、または炭素数1~10のアルキルアミノ基であり、QおよびQならびにQおよびQの少なくとも一方は、互いに結合して芳香環または複素環を形成してもよく、Y1およびY2は、同一または異なっていてもよく、置換されていてもよい2価の有機残基または単結合であり、この際、Y1およびY2の少なくとも一方が、下記化学式3または下記化学式4で表される構造を含んでいてもよく、前記化学式3および前記化学式4中、nは2~5であり、jは1~5であり、mは1~200であり、は結合点を表し、前記化学式10中、Eは-O-または-NR-であり、この際Rは、水素原子または置換されているかもしくは非置換の炭素数1~10のアルキル基であり、Gはその末端に反応性官能基を含む置換されているかもしくは非置換の炭素数1~10の直鎖状もしくは分枝状のアルキル基であり、R4は水素原子またはメチル基であり、前記化学式11中、J1は水素原子、置換されているかもしくは非置換の炭素数1~10の直鎖状もしくは分枝状のアルキル基、-U6-ハロゲン原子、-U6-CHO、-U6-SH、-U6-NH2、-U6-NHR5、-U6-COOH、-U6-COOR5、-U6-O-パラトルエンスルホニル基、-U6-イソチオシアネート基、-U6-OCO-U6-イソチオシアネート基、-U6-マレイミド基、-U6-NHCO-U6-マレイミド基、-U6-CONH-U6-マレイミド基、-U6-OSO2R5、-U6-OCOR5、-U6-OR52、-U6-COO-パラニトロフェニル基、-U6-OCO-U6-COO-N-スクシンイミド基、または-U6-COO-N-スクシンイミド基を含む基であり、J2は、-O-U6-ハロゲン原子、-O-U6-CHO、-O-U6-SH、-O-U6-NH2、-O-U6-NHR5、-O-U6-COOH、-O-U6-COOR5、-O-U6-O-パラトルエンスルホニル基、-O-U6-イソチオシアネート基、-OCO-U6-イソチオシアネート基、-O-U6-マレイミド基、-O-U6-NHCO-U6-マレイミド基、-O-U6-CONH-U6-マレイミド基、-O-U6-OSO2R5、-O-U6-OCOR5、-O-U6-OR52、-O-U6-COO-パラニトロフェニル基、-OCO-U6-COO-N-スクシンイミド基、または-O-U6-COO-N-スクシンイミド基を含む基であり、この際、U6は置換されているかまたは非置換の炭素数1~10の直鎖状または分枝状のアルキレン基であり、R5は水素原子または置換されているかもしくは非置換の炭素数1~10の直鎖状もしくは分枝状のアルキル基であり、nは2~5であり、mは1~200である。前記水溶液を重合させる工程は、ラジカル重合開始剤を用いて前記水溶液を化学重合させるか、光重合開始剤を用いて前記水溶液を光重合させるか、または放射線を照射して前記水溶液を放射線重合させる、請求項3または4に記載の蛍光ハイドロゲルの製造方法。請求項1もしくは2に記載の蛍光ハイドロゲル、または請求項3~5のいずれか1項に記載の製造方法により得られる蛍光ハイドロゲルを含む、体内埋め込み用の糖類測定用センサー。請求項1もしくは2に記載の蛍光ハイドロゲル、または請求項3~5のいずれか1項に記載の製造方法により得られる蛍光ハイドロゲルを体内に埋込み、体内または体外より励起光を照射して、前記蛍光ハイドロゲルから発生する蛍光を計測する手段を有する、体内埋め込み用の糖類測定用センサー。請求項1もしくは2に記載の蛍光ハイドロゲル、または請求項3~5のいずれか1項に記載の製造方法により得られる蛍光ハイドロゲルを、体液が循環する経路の少なくとも一部に貼り付け、励起光を照射して前記蛍光ハイドロゲルから発生する蛍光を計測する手段を有する、糖類測定用センサー。しかしながら、上記特許文献4に記載の糖類測定用センサーでは、体内へ埋め込む際および取りだす際に、皮膚の切開が必要となるため、侵襲をできるだけ抑制するという点で改良の余地があった。そこで、本発明は、グルコースなどの糖類の検出能に優れ、かつ低侵襲で体内への埋め込みおよび取り出しが容易な蛍光ハイドロゲルおよびその製造方法、ならびにそれを用いた糖類測定用センサーを提供することを目的とする。本発明者らは、鋭意研究を積み重ねた結果、ポリアルキレンオキサイド構造を有する蛍光ハイドロゲルがグルコースなどの糖類の検出能に優れており、かつ、より低侵襲で体内への埋め込みおよび体内からの取り出しができることを見出し、本発明を完成させるに至った。本発明による蛍光ハイドロゲル、およびそれを用いた糖類測定用センサーは体液中の糖類検出能に優れ、かつ低侵襲的に体内への埋め込みおよび体内からの取り出しが可能となる。本発明の第一は、下記化学式1で表される構造を有する、蛍光ハイドロゲルである。前記化学式1中、X1およびX2は同一または異なっていてもよく、-COO-、-OCO-、-CH2NR-、-NR-、-NRCO-、-CONR-、-SO2NR-、-NRSO2-、-O-、-S-、-SS-、-NRCOO-、-OCONR-、および-CO-からなる群より選択される少なくとも1種の置換基を含んでいてもよい炭素数1~30の直鎖状または分枝状のアルキレン基であり、この際、Rは、水素原子、または置換されているかもしくは非置換の炭素数1~10の直鎖状もしくは分枝状のアルキル基である。炭素数1~30の直鎖状または分枝状のアルキレン基の具体的な例としては、例えば、メチレン基、エチレン基、プロピレン基、イソプロピレン基、ブチレン基、イソブチレン基、sec-ブチレン基、tert-ブチレン基、ペンチレン基、イソペンチレン基、ネオペンチレン基、へキシレン基、へプチレン基、オクチレン基、ノニレン基、デシレン基、ウンデシレン基、ドデシレン基、トリデシレン基、テトラデシレン基、ペンタデシレン基、ヘキサデシレン基、ヘプタデシレン基、オクタデシレン基、ノナデシレン基、エイコシレン基、ヘンイコシレン基、ドコシレン基、トリコシレン基、テトラコシレン基、ペンタコシレン基、ヘキサコシレン基、ヘプタコシレン基、オクタコシレン基、ノナコシレン基、またはトリアコンチレン基などが挙げられる。好ましくは、炭素数3~12のアルキレン基であり、より好ましくはプロピレン基、ヘキシレン基、またはオクチレン基である。前記アルキレン基に含まれる置換基は、アルキレン基の末端に位置してもよいし、アルキレン基の内部に位置してもよい。好ましい置換基は、-NRCO-または-CONR-である。Rは、水素原子または炭素数1~10の直鎖状もしくは分枝状のアルキル基であり、より好ましくは水素原子である。Rで用いられうる炭素数1~10の直鎖状または分枝状のアルキル基の具体的な例としては、例えば、メチル基、エチル基、n-プロピル基、イソプロピル基、n-ブチル基、イソブチル基、sec-ブチル基、tert-ブチル基、n-ペンチル基、iso-アミル基、tert-ペンチル基、ネオペンチル基、n-へキシル基、3-メチルペンタン-2-イル基、3-メチルペンタン-3-イル基、4-メチルペンチル基、4-メチルペンタン-2-イル基、1,3-ジメチルブチル基、3,3-ジメチルブチル基、3,3-ジメチルブタン-2-イル基、n-ヘプチル基、1-メチルヘキシル基、3-メチルヘキシル基、4-メチルヘキシル基、5-メチルヘキシル基、1-エチルペンチル基、1-n-プロピルブチル基、1,1-ジメチルペンチル基、1,4-ジメチルペンチル基、1,1-ジエチルプロピル基、1,3,3-トリメチルブチル基、1-エチル-2,2-ジメチルプロピル基、n-オクチル基、2-エチルヘキシル基、2-メチルヘキサン-2-イル基、2,4-ジメチルペンタン-3-イル基、1,1-ジメチルペンタン-1-イル基、2,2-ジメチルヘキサン-3-イル基、2,3-ジメチルヘキサン-2-イル基、2,5-ジメチルヘキサン-2-イル基、2,5-ジメチルヘキサン-3-イル基、3,4-ジメチルヘキサン-3-イル基、3,5-ジメチルヘキサン-3-イル基、1-メチルヘプチル基、2-メチルヘプチル基、5-メチルヘプチル基、2-メチルヘプタン-2-イル基、3-メチルヘプタン-3-イル基、4-メチルヘプタン-3-イル基、4-メチルヘプタン-4-イル基、1-エチルヘキシル基、2-エチルヘキシル基、1-プロピルペンチル基、2-プロピルペンチル基、1,1-ジメチルヘキシル基、1,4-ジメチルヘキシル基、1,5-ジメチルヘキシル基、1-エチル-1-メチルペンチル基、1-エチル-4-メチルペンチル基、1,1,4-トリメチルペンチル基、2,4,4-トリメチルペンチル基、1-イソプロピル-1,2-ジメチルプロピル基、1,1,3,3-テトラメチルブチル基、n-ノニル基、1-メチルオクチル基、6-メチルオクチル基、1-エチルヘプチル基、1-n-ブチルペンチル基、4-メチル-1-n-プロピルペンチル基、1,5,5-トリメチルヘキシル基、1,1,5-トリメチルヘキシル基、2-メチルオクタン-3-イル基、n-デシル基、1-メチルノニル基、1-エチルオクチル基、1-n-ブチルヘキシル基、1,1-ジメチルオクチル基、または3,7-ジメチルオクチル基などが挙げられる。より好ましくは炭素数1~5の直鎖状または分枝状のアルキル基である。前記化学式1中、Z1、Z2、Z3およびZ4は同一または異なっていてもよく、-O-または-NR-であり、この際Rは、水素原子または置換されているかもしくは非置換の炭素数1~10のアルキル基である。Z1およびZ2としては、-O-がより好ましい。Rで用いられうる炭素数1~10の直鎖状または分枝状のアルキル基の具体的な例は、上記と同様であるので、ここでは説明を省略する。より好ましくは炭素数1~5の直鎖状もしくは分枝状のアルキル基である。Q、Q、Q、Qは同一または異なっていてもよく、水素原子、ヒドロキシ基、置換されているかもしくは非置換の炭素数1~10の直鎖状もしくは分枝状のアルキル基、炭素数2~11のアシル基、置換されているかもしくは非置換の炭素数1~10の直鎖状もしくは分枝状のアルコキシ基、ハロゲン原子を含む基、カルボキシル基、カルボン酸エステル基、カルボン酸アミド基、シアノ基、ニトロ基、アミノ基、または炭素数1~10のアルキルアミノ基である。炭素数1~10の直鎖状または分枝状のアルキル基の具体的な例は、上記と同様であるので、ここでは説明を省略する。炭素数2~11のアシル基は、下記化学式2で表される基であることが好ましい。前記化学式2中、Lは置換されているかまたは非置換の炭素数1~10の直鎖状または分枝状のアルキル基である。炭素数2~11のアシル基の例としては、例えば、アセチル基、プロピオニル基、ブチリル基、イソブチリル基、バレリル基、またはイソバレリル基などが挙げられる。前記化学式2中のLのアルキル基の炭素数は、好ましくは1~4であり、より好ましくは1すなわちアセチル基である。アントラセン残基にアシル基を導入することにより、励起波長と極大蛍光波長との間隔が拡大するという効果が得られる。炭素数1~10の直鎖状または分枝状のアルコキシ基の例としては、例えば、メトキシ基、エトキシ基、n-プロポキシ基、イソプロポキシ基、n-ブトキシ基、イソブトキシ基、sec-ブトキシ基、tert-ブトキシ基、n-ペンチルオキシ基、イソペンチルオキシ基、ネオペンチルオキシ基、1,2-ジメチル-プロポキシ基、n-へキシルオキシ基、3-メチルペンタン-2-イルオキシ基、3-メチルペンタン-3-イルオキシ基、4-メチルペンチルオキシ基、4-メチルペンタン-2-イルオキシ基、1,3-ジメチルブチルオキシ基、3,3-ジメチルブチルオキシ基、3,3-ジメチルブタン-2-イルオキシ基、n-ヘプチルオキシ基、1-メチルヘキシルオキシ基、3-メチルヘキシルオキシ基、4-メチルヘキシルオキシ基、5-メチルヘキシルオキシ基、1-エチルペンチルオキシ基、1-n-プロピルブチルオキシ基、1,1-ジメチルペンチルオキシ基、1,4-ジメチルペンチルオキシ基、1,1-ジエチルプロピルオキシ基、1,3,3-トリメチルブチルオキシ基、1-エチル-2,2-ジメチルプロピルオキシ基、n-オクチルオキシ基、2-エチルヘキシルオキシ基、2-メチルヘキサン-2-イルオキシ基、2,4-ジメチルペンタン-3-イルオキシ基、1,1-ジメチルペンタン-1-イルオキシ基、2,2-ジメチルヘキサン-3-イルオキシ基、2,3-ジメチルヘキサン-2-イルオキシ基、2,5-ジメチルヘキサン-2-イルオキシオキシ基、2,5-ジメチルヘキサン-3-イルオキシ基、3,4-ジメチルヘキサン-3-イルオキシ基、3,5-ジメチルヘキサン-3-イルオキシ基、1-メチルヘプチルオキシ基、2-メチルヘプチルオキシ基、5-メチルヘプチルオキシ基、2-メチルヘプタン-2-イルオキシ基、3-メチルヘプタン-3-イルオキシ基、4-メチルヘプタン-3-イルオキシ基、4-メチルヘプタン-4-イルオキシ基、1-エチルヘキシルオキシ基、2-エチルヘキシルオキシ基、1-プロピルペンチルオキシ基、2-プロピルペンチルオキシ基、1,1-ジメチルヘキシルオキシ基、1,4-ジメチルヘキシルオキシ基、1,5-ジメチルヘキシルオキシ基、1-エチル-1-メチルペンチルオキシ基、1-エチル-4-メチルペンチルオキシ基、1,1,4-トリメチルペンチルオキシ基、2,4,4-トリメチルペンチルオキシ基、1-イソプロピル-1,2-ジメチルプロピルオキシ基、1,1,3,3-テトラメチルブチルオキシ基、n-ノニルオキシ基、1-メチルオクチルオキシ基、6-メチルオクチルオキシ基、1-エチルヘプチルオキシ基、1-n-ブチルペンチルオキシ基、4-メチル-1-n-プロピルペンチルオキシ基、1,5,5-トリメチルヘキシルオキシ基、1,1,5-トリメチルヘキシルオキシ基、2-メチルオクタン-3-イルオキシ基、n-デシルオキシ基、1-メチルノニルオキシ基、1-エチルオクチルオキシ基、1-n-ブチルヘキシルオキシ基、1,1-ジメチルオクチルオキシ基、または3,7-ジメチルオクチルオキシ基などが挙げられる。ハロゲン原子を含む基の例としては、例えば、F-、Cl-、Br-、I-、またはOI-ヨードオキシ基などが挙げられる。炭素数1~10のアルキルアミノ基の例としては、例えば、メチルアミノ基、エチルアミノ基、n-プロピルアミノ基、イソプロピルアミノ基、n-ブチルアミノ基、n-ペンチルアミノ基、n-ヘキシルアミノ基、n-オクチルアミノ基、n-デシルアミノ基、またはn-イソアミルアミノ基などが挙げられる。また、QおよびQならびにQおよびQの少なくとも一方は、互いに結合して芳香環または複素環を形成してもよい。前記芳香環の例としては、例えば、ベンゼン環が挙げられる。また、前記複素環の例としては、例えば、ピラゾール環、ピロール環、フラン環、チオフェン環、イミダゾール環、チアゾール環、イソチアゾール環、オキサゾール環、イソオキサゾール環、ピリジン環、ピラジン環、ピリミジン環、ピリダジン環などが挙げられる。Q、Q、Q、Qの少なくとも1つに、ニトロ基、シアノ基またはアシル基を導入すると、蛍光の赤色変移または励起波長ピークと蛍光波長ピークとの間隔の拡大に寄与する場合があり、好ましい。本発明においては、Q、Q、Q、およびQのうちの少なくとも1つが、ニトロ基、シアノ基、または前記化学式2で表される炭素数2~11のアシル基であることが好ましく、ニトロ基、シアノ基、またはアセチル基であることがより好ましく、アセチル基がさらに好ましい。なお、Q、Q、Q、およびQのうちの1~3個が上記置換基で置換されていることが好ましく、より好ましくは1~2個であり、さらに好ましくは1個である。Y1およびY2は、同一または異なっていてもよく、置換されていてもよい2価の有機残基または単結合である。Y1およびY2は、蛍光モノマー化合物を水溶性にできる程度の親水性を有することが好ましい。ここで、蛍光モノマー化合物を水溶性にできる程度の親水性とは、有機溶媒や可溶化剤の存在無しに、蛍光モノマー化合物を重合するために必要な濃度領域において、水に溶解することを意味する。Y1およびY2で用いられる基の具体的な例としては、例えば、アミノ基、カルボニルオキシ基、あるいは、スルホン酸基、ニトロ基、アミノ基、リン酸基、またはヒドロキシ基などの親水性基を有する二価の有機残基や、構造中にエーテル結合、アミド結合、またはエステル結合などの親水性結合を有する二価の有機残基が例示できる。Y1およびY2の少なくとも一方は、下記化学式3または下記化学式4で表される基を含むことが好ましい。また、Y1およびY2の少なくとも一方が、下記化学式3で表される基および下記化学式4で表される基の両方を含んでいてもよく、この際、下記化学式3で表される基および下記化学式4で表される基の配置は、ブロック状でも良いし、ランダム状であってもよい。さらに、他の前記置換基や2価の有機残基を有していてもよい。前記化学式3および前記化学式4中、nは2~5であり、好ましくは2~4、より好ましくは2または3である。また、jは1~5であり、好ましくは1~3、より好ましくは1である。さらに、mは1~200であり、好ましくは20~150、より好ましくは40~120である。なお、前記化学式3および前記化学式4中のは結合点を表す。Y1およびY2部分の分子量は、500~10,000が好ましく、1,000~5,000がより好ましい。前記化学式3または前記化学式4で表される2価の有機残基は、例えばエチレングリコール、プロピレングリコールなどのアルキレングリコール、またはビニルアルコールなどを重合することにより、形成することができる。A1、A2、A3、およびA4は同一または異なっていてもよく、水素原子またはメチル基である。U1、U2、U3およびU4は同一または異なっていてもよく、水素原子、または置換されているかもしくは非置換の炭素数1~10の直鎖状もしくは分枝状のアルキル基である。D1およびD2は同一または異なっていてもよく、下記化学式6で表される基である。前記化学式6中、R1は水素原子または炭素数1~10の直鎖状もしくは分枝状のアルキル基であり、この際、R1は、D1およびD2が結合していないL1、L2、Z1またはZ2と結合を形成してもよく、sは2~5の整数であり、tは1~200の整数である。前記化学式6中、sは好ましくは2~4の整数であり、より好ましくは2である。さらに、tは好ましくは20~150の整数であり、より好ましくは40~120の整数である。親水性である上記化学式6で表される基ポリアルキレンオキサイド構造の導入は、被検出物質と相互作用するフェニルボロン酸の周辺の環境や運動性を変化させ、最終的に得られる蛍光ハイドロゲルの感度、精度、応答速度、被測定物質である糖類の選択性の向上などに寄与する。また、上記化学式6で表される構造による立体反発効果は、アルブミンなどのタンパク質や脂質など生体成分の吸着抑制効果の向上に寄与する。L1およびL2は同一または異なっていてもよく、単結合、-U5-、-U5-NR2-、-U5-O-、-U5-S-、-U5-SS-、-U5-NR2CO-、-U5-CONR2-、-U5-OCO-、-U5-COO-、下記化学式7で表される基、および下記化学式8で表される基からなる群より選択される基であり、この際、U5は置換されているかまたは非置換の炭素数1~10の直鎖状または分枝状のアルキレン基であり、R2は水素原子または置換されているかもしくは非置換の炭素数1~10の直鎖状もしくは分枝状のアルキル基である。上記炭素数1~10の直鎖状もしくは分枝状のアルキレン基の具体的な例としては、例えば、メチレン基、エチレン基、プロピレン基、イソプロピレン基、ブチレン基、イソブチレン基、sec-ブチレン基、tert-ブチレン基、ペンチレン基、イソペンチレン基、ネオペンチレン基、へキシレン基、へプチレン基、オクチレン基、ノニレン基、またはデシレン基などが挙げられる。好ましくは、プロピレン基、ブチレン基、ペンチレン基、ヘキシレン基、ヘプチレン基、オクチレン基、ノニレン基、デシレン基であり、より好ましくはヘキシレン基、ヘプチレン基、オクチレン基、ノニレン基、デシレン基である。なお、本明細書において、置換されているかまたはもしくは非置換のとの記載は、フッ素原子;塩素原子;臭素原子;シアノ基;ニトロ基;ヒドロキシ基;炭素数1~10の直鎖状もしくは分枝状のアルキル基;炭素数1~10の直鎖状もしくは分岐状のアルコキシ基;炭素数6~30のアリール基;炭素数2~30のヘテロアリール基;炭素数5~20のシクロアルキル基;などの置換基で置換されているか、または非置換であることを意味する。p1とq1とのモル比p1:q1およびp2とq2とのモル比p2:q2は、1:50~1:6,000であり、好ましくは1:50~1:4,000であり、より好ましくは1:100~1:2,000である。モル比1:50よりも蛍光モノマー化合物の割合が大きくなると、蛍光モノマー化合物の嵩高さのため自由度が失われ、糖類との相互作用が低下する虞がある。一方、モル比1:6,000よりも蛍光モノマー化合物の割合が小さければ、蛍光強度の絶対量を確保できない場合がある。p1とr1とのモル比p1:r1およびp2とr2とのモル比p2:r2は、1:5~1:3,000であり、好ましくは1:8~1:2,500であり、より好ましくは1:10~1:2,000である。モル比1:5よりも蛍光モノマー化合物の割合が大きくなると、蛍光モノマー化合物の嵩高さのため自由度が失われ、糖類との相互作用が低下する虞がある。一方、モル比1:3,000よりも蛍光モノマー化合物の割合が小さければ、蛍光強度の絶対量を確保できない場合がある。なお、p1およびp2は概ね1~30が好ましく、q1およびq2は概ね50~180,000が好ましい。また、r1およびr2は概ね5~90,000が好ましい。上記化学式6で表される基の蛍光ハイドロゲルへの導入方法については、後述の蛍光ハイドロゲルの製造方法の項で詳細に述べる。上述したように、本発明の蛍光ハイドロゲルの構造中、二価の有機残基Y1およびY2は親水性を有することが好ましい。これにより、具体的には、以下のような効果が得られる。1蛍光モノマー化合物が水溶性となるため、蛍光ハイドロゲルを形成する際の重合反応を効率良く行うことができる。2親水性鎖の導入は被検出物質と相互作用するフェニルボロン酸周辺の環境や運動性を変化させ、感度、精度、応答速度、被測定物質である糖類の選択性の向上に寄与する。3親水性鎖が蛍光ハイドロゲル全体の構造を安定化させる。4水中でのみ反応が行えるため、有機溶剤中に懸濁した状態で重合を行うことができる。上記化学式1で表される構造を有する蛍光ハイドロゲルの重量平均分子量は、ゲル浸透クロマトグラフィーGPCによるポリエチレンオキサイド換算で、50,000~750,000であることが好ましく、150,000~450,000であることがより好ましい。本発明の蛍光ハイドロゲルの形状は、特に制限されず、球形状、円柱形状、角柱形状、立方体形状、ファイバー形状、もしくはこれらの中空形状、またはこれらを用いて構築した3次元構造、例えば、織布構造、シリンダ構造、チューブ、スプリング構造など、いずれの形状であってもよい。蛍光ハイドロゲルの埋め込み方法や蛍光検出の際に適した形状を選択することが好ましい。本発明による蛍光ハイドロゲルの大きさは、特に制限されないが、注射器、カニューレ、またはカテーテルを用いて埋め込みを行う場合は、10~2000μmであることが好ましく、100~1000μmであることがより好ましい。なお、本明細書において、該直径は、実体顕微鏡により測定した値を用いる。また、ある血糖値において、それぞれの蛍光ハイドロゲルが同程度の蛍光強度を有するように、蛍光ハイドロゲルのサイズは略均一であることが好ましい。なお、本発明の蛍光ハイドロゲルを複数用いる場合、そのサイズは互いに同一であってもよいし異なっていてもよい。本発明の第二は、蛍光ハイドロゲルの製造方法である。本発明の蛍光ハイドロゲルの製造方法は、特に制限されないが、例えば、a1下記化学式5で表される蛍光モノマー化合物と、下記化学式9で表されるモノマーと、メタアクリルアミド残基を含む重合性モノマーと、を含む水溶液を重合させる工程を含む製造方法:または、a2下記化学式5で表される蛍光モノマー化合物と、下記化学式10で表されるモノマーと、メタアクリルアミド残基を含む重合性モノマーと、を含む水溶液を重合させる工程と、b下記化学式11で表される化合物を反応させる工程と、を含む、蛍光ハイドロゲルの製造方法が好ましい。以下、かような製造方法について詳細に述べるが、本発明はこれらの形態に何ら制限されるものではない。前記化学式5中、X1、X2、Z1、Z2、Y1、Y2、Q、Q、Q、およびQは、前記化学式1と同様の定義である。前記化学式9中、R3は水素原子またはメチル基であり、Dは下記化学式6で表される基であり、前記化学式6中、R1は水素原子または炭素数1~10の直鎖状もしくは分枝状のアルキル基であり、sは2~5の整数であり、tは1~200の整数であり、Zは、同一または異なっていてもよく、-O-または-NR-であり、この際Rは、水素原子または置換されているかもしくは非置換の炭素数1~10の直鎖状もしくは分枝状のアルキル基であり、Lは、単結合、-U5-、-U5-NR2-、-U5-O-、-U5-S-、-U5-SS-、-U5-NR2CO、-U5-CONR2-、-U5-OCO-、-U5-COO-、下記化学式7で表される基、および下記化学式8で表される基からなる群より選択される基であり、この際、U5は置換されているかまたは非置換の炭素数1~10の直鎖状または分枝状のアルキレン基であり、R2は水素原子または置換されているかもしくは非置換の炭素数1~10の直鎖状もしくは分枝状のアルキル基である。前記化学式10中、Eは-O-または-NR-であり、この際Rは、水素原子または置換されているかもしくは非置換の炭素数1~10のアルキル基であり、Gはその末端に反応性官能基を含む置換されているかもしくは非置換の炭素数1~10の直鎖状もしくは分枝状のアルキル基であり、R4は水素原子またはメチル基である。[水溶液を重合させる工程a1またはa2]本工程では、各種モノマーを水溶液の形態とし、該水溶液の状態で重合反応を行う。a1の工程とa2の工程との異なる点は、使用するモノマーが異なるところにある。上記化学式9で表されるモノマーを用いるa1の工程においては、本工程により上記化学式6で表される構造ポリアルキレンオキサイド構造が蛍光ハイドロゲルに導入され、本発明の蛍光ハイドロゲルが得られる。上記化学式10で表されるモノマーを用いるa2の工程においては、本工程と後述の化学式11で表される化合物を反応させる工程bとを行うことにより、上記化学式6で表される構造ポリアルキレンオキサイド構造が蛍光ハイドロゲルに導入され、本発明の蛍光ハイドロゲルが得られる。前記蛍光モノマー化合物は、上記化学式5で表される構造を有する。このうち、前記蛍光モノマー化合物として好ましい化合物である、9,10-ビス[[N-2-ボロノベンジル-N-[6-[アクリロイルポリオキシエチレンカルボニルアミノ]ヘキシル]アミノ]メチル]-2-アセチルアントラセン上記化学式5のX1およびX2が-C6H12-NHCO-、Y1およびY2が上記化学式3のnが2であるポリエチレングリコール残基、Z1およびZ2が-O-、Qがアセチル基、Q、Q、およびQが水素原子である化合物:以下、単にF-PEG-AAmとも称するの製造方法を、下記反応式1を参照しながら説明する。しかし、本発明はこれに制限されるものではない。原料として2-アセチル-9,10-ジメチルアントラセン上記反応式1中のIを用い、四塩化炭素CCl4/クロロホルム混合溶媒を加熱して、N-ブロモスクシンイミドNBSおよび過酸化ベンゾイルBPOと反応させることにより、2-アセチル-9,10-ビスブロモメチレンアントラセン上記反応式1中のIIが得られる。次いで、これを、N,N-ジメチルホルムアミドDMF等の溶媒中で、ジイソプロピルエチルアミンDIEA等の塩基存在下、N-t-ブトキシカルボニル-ヘキシルジアミン上記反応式1中のIIIを反応させると、ブロモメチレン基が[t-ブトキシカルボニルアミノヘキシルアミノ]メチレン基上記反応式1中のIVとなる。これを、DMF等の溶媒中で、DIEA等の塩基存在下、2-2-ブロモメチルフェニル-1,3-ジオキサボナリン上記反応式1中のVを作用させると、9,10-ビス[[N-6-t-ブトキシカルボニルアミノヘキシル-N-[2-5,5-ジメチルボリナン-2-イルベンジル]アミノ]メチル]-2-アセチルアントラセン上記反応式1中のVIが得られる。これに、塩酸等の酸を作用させて脱保護すると、9,10-ビス[[N-6-アミノヘキシル-N-2-ボロノベンジルアミノ]メチル]-2-アセチルアントラセン上記反応式1中のVIIが得られる。次に、アクリロイル-ポリエチレングリコール-N-ヒドロキシスクシンイミドエステルを、塩基性緩衝液中で反応させると、目的物であるF-PEG-AAmを得ることができる。なお、原料化合物として、アントラセン骨格にアセチル基以外のアシル基を有する化合物を使用すると、溶媒、添加剤、反応温度、反応時間および分離方法等を適宜選択することで、アントラセン骨格にアセチル基以外のアシル基を有する化合物を製造することができる。前記メタアクリルアミド残基を含む重合性モノマーとしては、得られた重合体がその構造中にメタアクリロイル基とアミドとを有すればよく、メタアクリルアミドまたはその誘導体が好ましい。具体的な例としては、例えば、アクリルアミド、メタクリルアミド、N,N-ジメチルアクリルアミド、N-イソプロピルアクリルアミド、N-tert-ブチルアクリルアミド、N-tris-ヒドロキシメチルアクリルアミド、N-ヒドロキシメチルアクリルアミド、またはN-n-ブトキシメチルアクリルアミドなどが挙げられる。また、N-アクリロイルリジン、N-アクリロイルヘキサメチレンジアミンなどのメタアクリロイルクロライドとアミノ酸または活性アミノ基を有する化合物との縮合体も用いることができる。より好ましくは、アクリルアミドまたはメタクリルアミドである。a1の工程で用いられる上記化学式9で表されるモノマーは、分子内にポリアルキレンオキサイド構造を有するモノマーである。より具体的な例としては、例えば、ポリエチレングリコールメチルエーテルアクリレート、ポリプロピレングリコールメチルエーテルアクリレート、ポリエチレングリコールエチルエーテルアクリレート、ポリエチレングリコールエチルアクリルアミド等が挙げられる。上記化学式9で表されるモノマーは市販品を用いてもよいし、合成品を用いてもよい。市販品の例としては、例えば、ポリエチレングリコールメチルエーテルアクリレートアルドリッチ社製、品番:454990-250MLが挙げられる。合成する場合の合成方法としては、例えば、ポリエチレングリコールと塩化アクリロイルとを反応させる方法が挙げられる。a2の工程で用いられる上記化学式10で表されるモノマーは、その末端に反応性官能基を有する置換されているかもしくは非置換の炭素数1~10の直鎖状もしくは分枝状のアルキル基前記化学式10中のGを有しており、この反応性官能基と後述する化学式10中のJ2で表される基とが反応して、蛍光ハイドロゲル内にポリアルキレンオキサイド構造が導入される。前記化学式10中のGに含まれる反応性官能基の具体的な例としては、例えば、ハロゲン基、水酸基、アルデヒド基、N-ヒドロキシスクシイミド基、アミノ基、カルボキシル基、チオール基、マレイミド基、カルボン酸エステル基、イソチオシアネート基、アルキルスルホニルオキシ基等が挙げられる。また、前記化学式10中のGで表される基は、反応性官能基と前記化学式10中のEで表される基との間にいわゆるスペーサー基を含む基であってもよい。前記スペーサー基は、好ましくは炭素数1~10の直鎖状または分枝状のアルキレン基、アミノアルキル基、オキシアルキル基等であり、より好ましくは炭素数1~5の直鎖状または分枝状のアルキレン基である。なお、前記スペーサー基は、その中に、アミド結合、イミド結合、エーテル結合、エステル結合、チオエーテル結合、およびスルホンアミド結合からなる群より選択される少なくとも1種の結合を含んでいてもよい。前記炭素数1~10の直鎖状または分枝状のアルキレン基の例は、上記と同様であるので、ここでは説明を省略する。前記化学式10で表される化合物のより具体的な例としては、例えば、N-2-アミノエチルアクリルアミド、N-3-アミノプロピルアクリルアミド、N-2-アミノエチルメタクリルアミド、N-3-アミノプロピルメタクリルアミド等が挙げられる。前記化学式10で表されるモノマーは市販品を用いてもよいし、合成品を用いてもよい。市販品の例としては、例えば、N-3-アミノプロピルメタクリルアミドポリサイエンス株式会社製、品番:21200-5が挙げられる。合成する場合の合成方法としては、例えば、アルキルジアミンと塩化アクリロイルとを反応させる方法が挙げられる。本工程において、前記蛍光モノマー化合物、前記メタアクリルアミド残基を含む重合性モノマー、および上記化学式9で表わされるモノマーまたは上記化学式10で表わされるモノマーを含む重合性モノマーは、水溶液の形態にされる。前記水溶液の溶媒は、特に制限されず、蒸留水、イオン交換水、純水、超純水などを使用することができる。また、リン酸緩衝液に対して、上記各種モノマーを加えた水溶液を使用することもできる。前記蛍光モノマー化合物の水溶液中の濃度は、1~30質量であることが好ましく、2~10質量であることがより好ましい。また、前記メタアクリルアミド残基を含む重合性モノマーの水溶液中の濃度は、5~50質量であることが好ましく、10~20質量であることがより好ましい。また、上記化学式9で表されるモノマーまたは前記化学式10で表されるモノマーの水溶液中の濃度は、1~50質量であることが好ましく、3~15質量であることがより好ましい。前記水溶液中には、他の成分を含んでもよい。このような成分としては、例えば、重合開始剤、重合促進剤、架橋剤、水中で陽イオンとなり得るカチオン性モノマー、水中で陰イオンとなり得るアニオン性モノマー、またはイオンを有さないノニオン系モノマーなどが挙げられる。重合開始剤、重合促進剤、および架橋剤の詳細については、後述する。水中で陽イオンとなり得るカチオン性モノマーの例としては、例えば、ジメチルアミノエチルメタアクリレート、ジエチルアミノエチルメタアクリレート、または4-ビニルピリジンなどを挙げることができる。これらは単独で使用してもよいしまたは2種以上組み合わせて使用してもよい。水中で陰イオンとなり得るアニオン性モノマーの例としては、例えば、メタアクリル酸、ビニルプロピオン酸または4-ビニルベンゼンスルホン酸などを挙げることができる。これらは単独でもまたは2種以上組み合わせても使用することができる。イオンを有さないノニオン系モノマーの例としては、例えば、2-ヒドロキシエチルメタアクリレート、3-メトキシプロピルメタアクリレート、4-ヒドロキシブチルメタアクリレート、2-メトキシエチルアクリレートまたは1,4-シクロヘキサンジメタノールモノアクリレートなどを挙げることができる。これらは単独でもまたは2種以上組み合わせても使用することができる。これら他の成分の配合量は、蛍光モノマー化合物と、メタアクリルアミド残基を含む重合性モノマーと、上記化学式9で表わされるモノマーまたは前記化学式10で表わされるモノマーとの合計量に対して0.1~10モルが好ましく、より好ましくは2~7モルである。また、これら他の成分の水溶液中の濃度は、0.01~10質量であることが好ましく、0.02~1.0質量であることがより好ましい。重合開始剤、重合促進剤、および架橋剤の詳細については後述する。上述したように、本発明の蛍光ハイドロゲルの形状は特に制限されないが、目的とする蛍光ハイドロゲルの形状に応じて、本工程において水溶液を所望の形状としておくことが好ましい。例えば、本工程において水溶液滴を作製すれば、球形状の蛍光ハイドロゲルが得られる。また、例えば、本工程において水溶液柱を作製すれば、ファイバー形状の蛍光ハイドロゲルが得られる。以下、上記の水溶液滴および水溶液柱を作製する方法を説明するが、本発明はこれらに限定されるものではない。上記水溶液から水溶液滴を作製する方法としては、例えば、1水溶液を有機溶媒中に滴下する方法;2攪拌している有機溶媒中に水溶液を添加し、懸濁乳化させる方法;などが挙げられる。前記有機溶媒の例としては、例えば、シクロヘキサン、流動パラフィン、ヘキサデカン、コーン油、ミネラル油、シリコーンオイルなどが挙げられ、これらは単独でもまたは2種以上組み合わせても使用することができる。水溶液滴の安定性、すなわち合一を抑制するという観点から、より好ましくはシリコーンオイルである。上記1の有機溶媒中への水溶液の添加方法は、特に制限されず、例えば、2次元のT-ジャンクションT字交差路や3次元のフロー焦点などを有するマイクロ流体装置MicrofluidicDevice;ピペットマン、キャピラリーシリンジ、インクジェット微量分注器などの微量分注器;またはシリンジなどを用いて行うことができる。特に、マイクロオーダーで粒径を容易に制御できるという観点から、3次元マイクロ流体装置の一種である軸対称フロー焦点装置AxisymmetricFlow-FocusingDevice、以下単にAFFDとも称するを用いることが好ましい。AFFDは、ステレオリソグラフィーにより作製することができるY.Morimotoetal.,Biomed.Microdev.,vol.112,pp.369-377,2009参照。AFFDを使用すると、以下の2つの利点がある。i分散相である内部流体に対し連続相である外部流体の流速比をコントロールすることで、水溶液滴のサイズを変化させることができる。ii水溶液滴はAFFDの表面に接触しないので、溶液の成分とは関係なく水溶液滴を形成することができるS.Takeuchietal.,Adv.Mater.,vol.17,pp.1067-1072,2005.;A.Luqueetal.,J.Microelectromech.Syst.,vol.16,pp.1201-1208,2007.;およびA.S.Utadaetal.,Science,vol.308,pp.537-541,2005.参照。上記2の懸濁乳化は、適当な速度で攪拌している有機溶媒に、上記化学式1で表される蛍光モノマー化合物、上記化学式9で表されるモノマーまたは上記化学式10で表されるモノマー、およびメタアクリルアミド残基を含む重合性モノマーを含む水溶液を添加することで行うことができる。有機溶媒の攪拌で生じるせん断応力により、有機溶媒中に加えられた水溶液は液滴状に分断され、有機溶媒中に分散する。有機溶媒中における水溶液滴の安定性が低い場合は、界面活性剤を用いることが好ましい。界面活性剤の例としては、例えば、モノオレイン酸ソルビタン、セスキオレイン酸ソルビタン、トリオレイン酸ポリオキシエチレン20ソルビタンエステル、レシチン、トリメチルステアリルアンモニウムクロリド、トリメチルセチルアンモニウムクロリド、トリメチルセチルアンモニウムブロミド、トリメチルn-テトラデシルアンモニウムクロリド、ハードドデシルベンゼンスルホン酸ナトリウム、ソフトドデシルベンゼンスルホン酸ナトリウム、4-n-オクチルベンゼンスルホン酸ナトリウムなどのアルキルベンゼンスルホン酸塩、ノニルフェノール硫酸エステルナトリウム塩などの硫酸エステル塩、さらにはジオクチルスルホコハク酸ナトリウム、ドデシル硫酸ナトリウムなどが挙げられる。これらは単独で使用してもよいしまたは2種以上組み合わせて使用してもよい。界面活性剤を添加する場合は、蛍光モノマー化合物等が溶解している水溶液か有機溶媒のどちらか、または両方に添加する。上記の方法の他にも、ガラス、金属、プラスチックなどの疎水性である材料の表面に、インクジェット装置などからマイクロサイズの水溶液滴を、体積を制御しながら滴下し、さらに紫外光や電子線を照射することによって、疎水性の材料の表面上に略球形状の蛍光ハイドロゲルを形成することが可能である。水溶液滴の粒径は、好ましくは10nm~2000μm、より好ましくは1~1000μmである。特に注射器、カニューレ、もしくはカテーテルを用いての埋め込みを行う場合や、マイクロ流路を用いる場合は、10~200μmであることが特に好ましい。なお、本明細書において、粒径は、実体顕微鏡により測定した値を採用するものとする。最終的に得られる蛍光ハイドロゲルの形状や大きさは、この工程において得られる水溶液滴の形状大きさにより制御できる。AFFD、微量分注器等により水溶液を有機溶媒に加える方法においては、その液滴量を制御することで、水溶液滴の大きさの制御が可能である。攪拌している有機溶媒中に水溶液を添加し水溶液滴を分散させる方法においては、有機溶媒を攪拌する速度や、水溶液および有機溶媒の粘性等により、水溶液滴の大きさを制御することが可能である。また、得られた蛍光ハイドロゲルを、フィルターなどのふるいにかけることで、必要な粒径を有する蛍光ハイドロゲルのみを選別することも可能である。上記水溶液から水溶液柱を作製する方法としては、例えば、1チューブを用いる方法;2微小流路を用いる方法;3同軸マイクロ流体装置を用いる方法;などが挙げられる。上記1のチューブを用いる方法は、特に制限されないが、例えば、蛍光モノマー化合物とメタアクリルアミド残基を含む重合性モノマーとを含む水溶液を、チューブ中に注入して、水溶液柱を作製する方法が挙げられる。図1は、チューブ11中に充填された水溶液柱12を示す模式図である。水溶液柱12は、重合されて蛍光ハイドロゲルファイバーとなり、これを、チューブ11から取り出すことで蛍光ハイドロゲルファイバーを得ることができる。前記チューブの素材としては、たとえば、ガラス、金属、例えば、アルミ、スチール、プラスチック、例えば、ポリオレフィン、シリコン、テフロン、などが挙げられる。前記チューブ中への水溶液の注入は、シリンジなどを用いて行い、水溶液柱を得ることができる。チューブへ水溶液を注入した後は、必要に応じてチューブの両末端に栓をする。このようにして作製される水溶液柱を各種重合法により重合することで、蛍光ハイドロゲルを得ることができる。チューブを用いる方法では、チューブの形状を変えることで、の断面および長さ方向の形を変化させた様々な形状の蛍光ハイドロゲルを作製することができる。各種重合法についての詳細は後述する。該チューブの内径および長さは、目的とする蛍光ハイドロゲルのサイズによって適宜設定できることができる。例えば、チューブの内径は10~2000μmであることが好ましく、また、チューブの長さは、10~300mmであることが好ましい。チューブ中に重合した蛍光ハイドロゲルは、圧力等で押し出すか、蛍光ハイドロゲルを収縮させる、またはチューブを切る、チューブを溶かすなどの操作を行うことにより取り出すことができる。押し出して取り出す場合は、チューブの内壁を予め界面活性剤、例えば、プルロニック登録商標、ポリエチレングリコール、MPCポリマーなどでコーティングすることにより、容易に取り出すことができる。上記2のマイクロ流路微小流路を用いる方法にて使用するマイクロ流路微小流路の一例を、図2Aに示す。マイクロ流路微小流路のインレット21に蛍光モノマー化合物とメタアクリルアミド残基を含む重合性モノマーとを含む水溶液を注入すると、アウトレット22に流れて、マイクロ流路微小流路23中に水溶液柱24を作製することができる。図2Bは、図2AのA-A線における断面を示す模式図であり、マイクロ流路微小流路23を含む基板26と、基板26の上部にかぶせる基板27とに挟まれる空間の中に水溶液が注入され、水溶液柱24が形成されていることを示している。前記マイクロ流路微小流路の形成材料としては、例えば、ガラス、ポリジメチルシロキサン、アクリル樹脂、ポリメタクリル酸メチル樹脂などが挙げられる。かようにして作製される水溶液柱を各種重合法により重合することで、蛍光ハイドロゲルを得ることができる。各種重合法について詳細は後述する。マイクロ流路微小流路を用いる方法では、流路形状を変えることで、の断面および長さ方向の形を変化させた様々な形状の蛍光ハイドロゲルを作製することができる。該マイクロ流路微小流路の内径および長さは、目的とする蛍光ハイドロゲルのサイズによって適宜設定できることができる。例えば、マイクロ流路微小流路の内径は10~2000μmであることが好ましく、また、マイクロ流路微小流路の長さは、10~3000mmであることが好ましい。マイクロ流路微小流路中で重合して得られる蛍光ハイドロゲルは、マイクロ流路微小流路23を含む基板26から上部にかぶせた基板27を外して取り出すことができる。取り出す場合は、マイクロ流路微小流路の内壁をプルロニック登録商標などの界面活性剤、ポリテトラフルオロエチレンなどのポリマー、またはオクタフルオロシクロブタンOctafluorocyclobutane、C4F8などで予めコーティングしておくことにより、容易に取り出すことができる。上記3の同軸マイクロ流体装置を用いる方法では、例えば、図3Aおよび図3Bに示すような同軸マイクロ流体装置coaxialmicrofludicdeviceを用いることができる。2つの流体が同軸となるようにコア部およびシェル部に分けて射出することができるマイクロ流体装置は、例えば、LabChip,4,pp.576-580,2004のFig.1に具体的に説明されている。例えば、コア部の流体31として蛍光モノマー化合物とメタアクリルアミド残基を含む重合性モノマーとを含む水溶液を用い、シェル部の流体32として前記水溶液とは混ざらない有機溶媒を用いることにより、シェル部の有機溶媒の中にコア部の水溶液柱を作製することができる。前記有機溶媒の例としては、例えば、シクロヘキサン、流動パラフィン、ヘキサデカン、コーン油、ミネラル油、シリコーンオイルなどが挙げられ、これらは単独でもまたは2種以上組み合わせても使用することができる。この水溶液柱を各種重合法により重合することにより、本発明の蛍光ハイドロゲルを得ることができる。また、前記有機溶媒の代わりに、シェル部の流体32として、コア部と接触することで瞬時にコア部の水溶液を重合させるような組成を有する溶液を用いてもよい。各種重合法の詳細は後述する。次に、上記a1またはa2の工程で得られた水溶液を重合する。水溶液を重合させる方法は、特に制限されず、例えば、ラジカル重合開始剤を用いる化学重合法、光重合開始剤を用いる光重合法、または放射線を照射する放射線重合法などが挙げられる。化学重合法は、ラジカル重合開始剤、および必要に応じて重合促進剤を、水溶液中、有機溶媒中、またはその両方に添加することで行われる。重合温度は好ましくは15~75°C、より好ましくは20~60°Cである。また、重合時間は好ましくは3分~20時間、より好ましくは10分~8時間である。ラジカル重合開始剤の例としては、例えば、過硫酸ナトリウム、過硫酸カリウム、または過硫酸アンモニウムなどの過硫酸塩;過酸化水素;アゾビス-2-メチルプロピオンアミジン塩酸塩またはアゾイソブチロニトリルなどのアゾ化合物;ベンゾイルパーオキシド、ラウロイルパーオキシド、クメンハイドロパーオキシドまたは酸化ベンゾイルなどのパーオキシド等を挙げることができ、これらは単独でもまたは2種以上組み合わせても使用することができる。この際、重合促進剤として、例えば、亜硫酸水素ナトリウム、亜硫酸ナトリウム、モール塩、ピロ重亜硫酸ナトリウム、ホルムアルデヒドナトリウムスルホキシレート、またはアスコルビン酸などの還元剤;エチレンジアミン、エチレンジアミン四酢酸ナトリウム、グリシン、またはN,N,N,N-テトラメチルエチレンジアミンなどのアミン化合物;などの1種または2種以上を用いることができる。重合開始剤の量は、水溶液中の濃度として、0.01~10質量であることが好ましい。光重合法は、例えば、光重合開始剤を予め水溶液に加えておき、有機溶媒中で得られた水溶液に対して、紫外光を照射することで行うことができる。用いられる光重合開始剤の例としては、例えば、アセトフェノン、2,2-ジエトキシアセトフェノン、p-ジメチルアミノアセトフェノン、p-ジメチルアミノプロピオフェノン、p-ジメチルアミノプロピオフェノン、ベンゾフェノン、p,p-ジクロロベンゾフェノン、p,p-ビスジエチルアミノベンゾフェノン、ミヒラーケトン、ベンジル、ベンゾイン、ベンゾインメチルエーテル、ベンゾインイソプロピルエーテル、ベンゾイン-n-プロピルエーテル、ベンゾインイソブチルエーテル、ベンジルジメチルケタール、1-ヒドロキシ-シクロヘキシルフェニルケトン、テトラメチルチウラムモノサルファイド、チオキサントン、2-クロロチオキサントン、2,4-ジメチルチオキサントン、2,2-ジメチルプロピオイルジフェニルフォスフィンオキサイド、2-メチル-2-エチルヘキサノイルジフェニルフォスフィンオキサイド、2,6-ジメチルベンゾイルジフェニルフォスフィンオキサイド、2,6-ジメトキシベンゾイルジフェニルフォスフィンオキサイド、2,4,6-トリメチルベンゾイルジフェニルフォスフィンオキサイド、ビス2,6-ジメトキシベンゾイル-2,4,4-トリメチルペンチルフォスフィンオキサイド、2,3,6-トリメチルベンゾイル-ジフェニルフォスフィンオキサイド、ビス2,3,6-トリメチルベンゾイル-フェニルフォスフィンオキサイド、2,4,6-トリメトキシベンゾイル-ジフェニルフォスフィンオキサイド、2,4,6-トリクロロベンゾイルジフェニルフォスフィンオキサイド、2,4,6-トリメチルベンゾイルナフチルフォスフォネート、p-ジメチルアミノ安息香酸、p-ジエチルアミノ安息香酸、アゾビスイソブチロニトリル、1,1-アゾビス1-アセトキシ-1-フェニルエタン、ベンゾインパーオキサイド、ジ-tert-ブチルパーオキサイドなどが挙げられる。これらは単独でもまたは2種以上組み合わせても使用することができる。紫外光の波長は200~400nmが好ましく、また、紫外光の照射量は、100~2000mJ/cm2であることが好ましく、500~1500mJ/cm2であることがより好ましい。放射線重合法は、得られた水溶液に対し、放射線を照射することで放射線重合を行う。放射線としては、電子線が好ましく、その照射線量は、10~200kGyであることが好ましく、20~50kGyであることがより好ましい。電子線により重合を行う場合、重合開始剤や重合促進剤を用いることなく重合が可能であり、その場合、重合開始剤促進剤を洗浄する工程を行わなくてもよい。また、上記化学重合法において例示した重合開始剤および重合促進剤を用いることもできる。電子線の照射は、電子加速装置により行うことができる。電子を加速する電圧の大きさにより装置は、低エネルギータイプ、中エネルギータイプ、高エネルギータイプと分類されている。本工程の重合においては、低エネルギータイプの電子線加速装置が好ましい。例えば、低エネルギータイプの電子線加速装置の例として、浜松ホトニクス株式会社製の低エネルギー電子線照射装置が挙げられる。これは、フィラメントから生じた熱電子を高電圧で加速してエネルギーを高め、ベリリウム窓箔からその電子線を大気中に取り出すものであり、40~110kVという比較的低い加速電圧の電子線を照射することが可能である。上記工程により蛍光ハイドロゲルが得られた後、さらに洗浄液を用いて蛍光ハイドロゲルの洗浄を行うことが好ましい。洗浄液の例としては、リン酸緩衝液、純水などが挙げられる。また、上記a1またはa2工程で有機溶媒を用いた場合、前記有機溶媒を溶解しうる洗浄液A、その洗浄液Aを溶解しうる洗浄液B、などのように順次に用いて、蛍光ハイドロゲルの分散相を交換洗浄することで、最終的に、水溶液中に蛍光ハイドロゲルを得ることができる。洗浄液の例としては、例えば、アルコール類、エーテル類、エステル類、ケトン類、炭化水素類、含ハロゲン炭化水素類、緩衝剤水溶液、純水などが挙げられるが、好ましくはメタノール、エタノール、プロパノール、ブタノール、ジエチルエーテル、酢酸エチル、アセトン、ヘプタン、ヘキサン、シクロヘキサン、クロロホルム、塩化メチレン、リン酸緩衝液、純水などが挙げられ、より好ましくは、ヘキサン、エタノール、リン酸緩衝液、純水などが挙げられる。これら洗浄液は、単独でもまたは2種以上組み合わせても使用することができる。これらの中でも、ヘキサン、エタノール、リン酸緩衝液、および純水からなる群より選択される少なくとも1種が好ましい。[b化学式11で表される化合物を反応させる工程]本工程では、上記a2工程を行った場合に得られるハイドロゲル中の反応性官能基上記化学式中のと、下記化学式11で表される化合物中のJ2部分とを反応させ、蛍光ハイドロゲルにポリアルキレンオキサイド構造を導入する。前記化学式11中、J1は水素原子、置換されているかもしくは非置換の炭素数1~10の直鎖状もしくは分枝状のアルキル基、-U6-ハロゲン原子、-U6-CHO、-U6-SH、-U6-NH2、-U6-NHR5、-U6-COOH、-U6-COOR5、-U6-O-パラトルエンスルホニル基、-U6-イソチオシアネート基、-U6-OCO-U6-イソチオシアネート基、-U6-マレイミド基、-U6-NHCO-U6-マレイミド基、-U6-CONH-U6-マレイミド基、-U6-OSO2R5、-U6-OCOR5、-U6-OR52、-U6-COO-パラニトロフェニル基、-U6-OCO-U6-COO-N-スクシンイミド基、または-U6-COO-N-スクシンイミド基を含む基であり、J2は、-O-U6-ハロゲン原子、-O-U6-CHO、-O-U6-SH、-O-U6-NH2、-O-U6-NHR5、-O-U6-COOH、-O-U6-COOR5、-O-U6-O-パラトルエンスルホニル基、-O-U6-イソチオシアネート基、-OCO-U6-イソチオシアネート基、-O-U6-マレイミド基、-O-U6-NHCO-U6-マレイミド基、-O-U6-CONH-U6-マレイミド基、-O-U6-OSO2R5、-O-U6-OCOR5、-O-U6-OR52、-O-U6-COO-パラニトロフェニル基、-OCO-U6-COO-N-スクシンイミド基、または-O-U6-COO-N-スクシンイミド基を含む基であり、この際、U6は置換されているかまたは非置換の炭素数1~10の直鎖状または分枝状のアルキレン基であり、R5は水素原子または置換されているかもしくは非置換の炭素数1~10の直鎖状もしくは分枝状のアルキル基であり、nは2~5であり、mは1~200である。前記化学式11で表される化合物は市販品を用いてもよいし、合成品を用いてもよい。市販品の例としては、例えば、ポリエチレングリコール-ペンチルカルボニルオキシ-N-スクシンイミド日油株式会社製、品番:SUNBRIGHTME-050HSが挙げられる。合成する場合の合成方法としては、例えば、ポリエチレングリコールとアルキルジカルボン酸とを反応させる方法が挙げられる。J1またはJ2と、Gに含まれる反応性官能基との組合せは、互いに結合をつくる官能基同士の組合せにより種々の反応が採用され、特に制限されない。例えば、一方が水酸基、アミノ基、チオール基であって、他方がハロゲン基、オキシスルホニルアルキル基、活性化エステル基、COO-N-スクシンイミド基の組合せである場合、求核反応となる。また、一方が水酸基、アミノ基、チオール基であって、他方がカルボン酸基の組合せである場合、脱水縮合反応となる。J1とJ2との両方に反応性官能基を含む化合物を用いることにより、架橋構造をつくることもできる。本工程の反応において、用いられる溶媒、反応触媒、反応雰囲気、反応温度、反応時間等の反応条件などは、採用される反応により変わりうる。一例を挙げれば、求核反応の場合、反応時間は0.5~20時間が好ましく、反応温度は0~100°Cが好ましい。また適宜、塩基、酸、触媒、脱水縮合剤、可溶化剤、活性化剤等の反応助剤を存在させてもよい。前記化学式11で表される化合物の水溶液中の濃度は、0.1~20質量であることが好ましく、1~5質量であることがより好ましい。以上のような本発明の製造方法により得られる蛍光ハイドロゲルは、上記化学式1で表される構造を有する。詳細な構造は、上述した内容と同様であるので、ここでは説明を省略する。上記化学式1で表される構造を有する蛍光ハイドロゲルは、上記のa1工程を含む製造方法、または上記のa2工程およびb工程を含む製造方法以外の製造方法によっても製造することができる。例えば、予めメタアクリルアミド残基を有する重合性モノマーを重合させて得られる重合物、上記化学式5で表される蛍光モノマー化合物、上記化学式9で表されるモノマーまたは上記化学式10で表されるモノマー、重合開始剤、および必要に応じて重合促進剤を含む水溶液を有機溶媒に添加し溶液を作製し、得られた溶液を上記の重合方法により重合させる製造方法によっても、上記化学式1で表される構造を有する蛍光ハイドロゲルを製造することができる。本発明の蛍光ハイドロゲルは、三次元架橋構造を有していてもよい。三次元架橋構造の導入方法は、特に制限されず、例えば、本発明の蛍光ハイドロゲルに架橋剤を作用させて、上記化学式5で表される蛍光モノマー化合物とメタアクリルアミド残基を含む重合性モノマーと、上記化学式9で表わされるモノマーまたは上記化学式10で表わされるモノマーとの間の少なくとも一部に、分子間架橋を形成させる方法が挙げられる。ポリメタアクリルアミド鎖に三次元架橋を形成させると、水溶液中でも蛍光モノマー化合物を溶出させることなく糖類の検出が容易にできる。なお、本発明で用いられる蛍光モノマー化合物は、糖類と結合して蛍光を発する疎水性部位を有するが、該疎水性部位は、上記化学式1中のY1およびY2で表される二価の有機残基を介してポリメタアクリルアミド鎖に結合されるため、水溶液中でも糖類と結合できる自由度が確保されている。したがって、三次元架橋構造を形成しても、糖類の検出感度をほとんど低下させない。前記架橋剤としては、重合性二重結合によって蛍光センサー化合物中に三次元架橋構造を導入し得るものを広く含む。具体的な例としては、例えば、N,N-メチレンビスメタアクリルアミド、N,N-1,2-ジヒドロキシエチレン-ビスメタアクリルアミド、ジエチレングリコールジメタアクリレート、ポリエチレングリコールジメタアクリレート、トリエチレングリコールジメタアクリレート、プロピレングリコールジメタアクリレート、トリメチロールプロパンジメタアクリレート、トリメチロールプロパントリメタアクリレート、ペンタエリスリトールジメタアクリレート、ペンタエリスリトールトリメタアクリレート、ペンタエリスリトールテトラメタアクリレート、ポリプロピレングリコールジメタアクリレート、グリセリントリメタアクリレート、グリセリンアクリレートメタクリレート、エチレンオキサイド変性トリメチロールプロパントリメタアクリレート、ペンタエリスリトールテトラメタアクリレート、ジペンタエリスリトールヘキサメタアクリレートなどのジビニル化合物;トリアリルシアヌレート、トリアリルイソシアヌレート、トリアリルホスフェート、トリアリルアミン、ポリメタアリロキシアルカン、ポリエチレングリコールジグリシジルエ-テル、グリセロールジグリシジルエーテル、エチレングリコール、ポリエチレングリコール、プロピレングリコール、グリセリン、ペンタエリスリトール、エチレンジアミン、ポリエチレンイミン、グリシジルメタアクリレート、イソシアヌル酸トリアリル、トリメチロールプロパンジメタアリルエーテル、テトラアリロキシエタン、またはグリセロールプロポキシトリアクリレートなどが挙げられる。これら架橋剤は、単独でもまたは2種以上組み合わせても使用することができる。架橋剤の量は、水溶液柱中の濃度として、0.01~10質量であることが好ましい。本発明により得られる蛍光ハイドロゲルは、体内埋め込み用の糖類測定用センサーの構成要素として用いられうる。本発明の蛍光ハイドロゲルは、低侵襲的に生体内に埋め込むことが出来る。埋込み方法としては、注射器、カニューレ、留置針、もしくはカテーテルを用いての埋設、または皮膚表層の一部を剥離した埋設などが挙げられる。さらに埋め込んだ蛍光ハイドロゲルがファイバー形状である場合は、その端をつまんで引き抜くなどすることで、生体に埋め込んだ全ての蛍光ハイドロゲルを取り出すことができる。すなわち、本発明は、かような蛍光ハイドロゲルの使用方法をも提供する。本発明の蛍光ハイドロゲルは、生体適合性の高いポリメタアクリルアミド構造を有するため、長期の生体内埋込みに際しての生体への影響が少ない。本発明の蛍光ハイドロゲルは、生体内で加水分解や酵素分解などの化学的分解を受けないため、長期埋込みの安定性が高いと考えられる。埋込み組織としては、皮内や皮下が好ましく、高感度や小さなタイムラグを実現するためには、血液との体液交換が盛んでありかつ皮膚表面からの深度が浅い真皮層がより好ましい。埋込み場所は、皮膚表面からの光学測定ができる場所ならば特に制限されず、例えば、腕、脚、腹部、耳等が挙げられる。また、例えば、蛍光ハイドロゲルがファイバー形状である場合、皮下や体内で組織に対して縫い込んだり、巻きつけたりすることで生体内に固定することが可能であり、部位や器官の大きさ、形状に限られずに埋め込むことができる。例えば、皮下組織や、腎被膜、膵臓被膜などに縫い込んだり、血管などに巻きつけたりして固定することができる。本発明の蛍光ハイドロゲルは体内に埋込まれ、体外、もしくは同じ部位に埋め込まれたセンサーから励起光を照射して、上記蛍光ハイドロゲルから発生する蛍光を計測する手段を有する、体内埋め込み用の糖類測定用センサーの構成要素としても用いられうる。また、体液を、体内に刺し込んだ中空針と前記中空針に接続された体外の蛍光検出系との間で循環させ、その循環経路の一部に蛍光ハイドロゲルを貼り付け、前記蛍光ハイドロゲルから発生する蛍光を計測する手段を有する、糖類測定用センサーの構成要素としても用いられうる。上記循環経路は、測定対象である糖類は透過させるが、生体成分のうち細胞等やタンパク質等の高分子を透過させない性質を有するものが好ましい。体液は、蛍光ハイドロゲルが張り付けられた循環経路を通り、その体液中の糖類が蛍光ハイドロゲルと接触する。前記体液中の糖類と接触する蛍光ハイドロゲルの蛍光を、蛍光検出系を用いて連続的に測定することによって、生体内の糖濃度を反映する値を得ることが出来る。蛍光検出系は、少なくとも1種の光源と、少なくとも1種の光検出器とを含むものが好ましい。光源および光検出器は、光源から発する励起光がなるべく入らないように、かつ蛍光ハイドロゲルから発せられる蛍光が効率よく検出できるよう配置することが好ましい。蛍光信号の測定は、蛍光ハイドロゲルの蛍光特性に合ったランプ、LED、レーザー等の光源および光検出器、また、必要に応じて、光、レンズ、鏡、プリズム、光学フィルターなどをセンサー構成物周辺の適当な位置に配置して行うことができる。本発明の蛍光ハイドロゲルを用いて検出できる糖類は、特に制限されず、例えば、グルコース、ガラクトース、フルクトースなどの単糖類、マルトース、スクロース、ラクトースなどの多糖類が挙げられる。これらの中でも、グルコースがより好ましい。上述の糖類測定用センサーを用いることにより、糖尿病患者が血糖値を自己制御する際の煩雑性または血糖値のタイムラグを減少させることができる。さらに、上述の糖類測定用センサーを用いることにより、糖尿病患者以外の人々が健康管理のための血糖値測定を簡便に行うことも可能となる。以下、実施例を挙げて本発明をより具体的に説明するが、これら実施例は、本発明を何ら制限するものではない。実施例1:9,10-ビス[[N-2-ボロノベンジル-N-[6-[アクリロイルポリオキシエチレンカルボニルアミノ]ヘキシル]アミノ]メチル]-2-アセチルアントラセンの合成A9,10-ビスブロモメチル-2-アセチルアントラセン上記反応式1中のIIの合成9,10-ジメチル-2-アセチルアントラセン上記反応式1中のI600mg、N-ブロモスクシンイミド800mg、および過酸化ベンゾイル5mgを、クロロホルム6mLと四塩化炭素20mLの混合物に加え、80°Cで2時間、加熱還流を行った。溶媒を除去した後、残渣をメタノールで抽出し、780mgの目的物を得た。B9,10-ビス[6-t-ブトキシカルボニルアミノヘキシルアミノメチル]-2-アセチルアントラセン上記反応式1中のIVの合成上記Aで得た生成物500mg、N-BOC-ヘキシルジアミン上記反応式1中のIII1.125g、およびジイソプロピルエチルアミン1.25mLを、N,N-ジメチルホルムアミドDMF10mLに溶解し、45°Cで1時間攪拌して反応を行った。反応混合物はクロロホルム60mLで希釈し、水100mLで3回、飽和食塩水100mLで1回洗浄し、有機相を無水硫酸ナトリウムで乾燥した。乾燥剤を濾過後、濃縮し、クロロホルム/メタノール体積比95/5混合溶媒を溶離液とするシリカゲルカラムクロマトグラフィーにて精製し、367mgの目的物を得た。C9,10-ビス[[N-6-t-ブトキシカルボニルアミノヘキシル-N-[2-5,5-ジメチルボリナン-2-イルベンジル]アミノ]メチル]-2-アセチルアントラセン上記反応式1中のVIの合成上記Bで得た生成物200mg、2-2-ブロモメチルフェニル-1,3-ジオキサボリナン上記反応式1中のV700mgおよびN,N-ジイソプロピルエチルアミン0.35mLを、3mLのジメチルホルムアミドに溶解し、室温25°Cで16時間攪拌した。溶媒除去後、メタノール/クロロホルムを溶離液とするシリカゲルカラムで精製し目的物194mgを得た。D9,10-ビス[[N-6-アミノヘキシル-N-2-ボロノベンジルアミノ]メチル]-2-アセチルアントラセン上記反応式1中のVIIの合成上記Cで得られた生成物100mgを、2mLのメタノールに溶解し、4N塩酸2mLを加えて、室温25°Cで10時間攪拌した。蒸発乾固後、ゲル濾過によって無機塩を除去し、目的物95mgを得た。EF-PEG-AAmの合成上記Dで得られた生成物160mgを、0.5mLのDMFに溶解し、アクリロイル-ポリエチレングリコール-N-ヒドロキシスクシンイミドエステルポリエチレングリコール残基部分の分子量は3,4001.22gの10mL100mMリン酸緩衝液pH=8.0溶液に加え、室温25°Cで20時間攪拌した。反応混合物をゲル濾過に供し、蛍光高分子画分を採取し、凍結乾燥後、目的物であるF-PEG-AAm1.2gを得た。重クロロホルムを用いて測定した1H-NMRデータは下記表1の通りであり、ポリエチレングリコールPEG残基由来のピークと重なる水素のシグナルは確認されなかった。実施例2:蛍光ハイドロゲルの作製ここでは、上記a1の方法により、蛍光ハイドロゲルの作製を行った。アクリルアミドの濃度が15質量、およびN,N-メチレンビスアクリルアミドの濃度が0.3質量、ポリエチレングリコールメチルエーテルアクリレートアルドリッチ社製、品番454990-250ML、平均分子量:480、以下、単にPEGアクリレートとも称するの濃度が0、1、5、10質量となるように、60mMリン酸緩衝液pH7.4にそれぞれ加えて溶解混合し、計4種類の水溶液を調製した。ここで用いたPEGアクリレートは、上記化学式9のsが2、tが8~9の混合物、R1がメチル基、R3が水素原子、Zが-O-、Lが単結合である化合物である。次に、4種類の水溶液を室温25°Cでそれぞれ窒素バブリングを行った。得られた水溶液に、実施例1で合成したF-PEG-AAmが5質量の濃度、過硫酸ナトリウムが1.8質量の濃度、N,N,N,N-テトラメチルエチレンジアミンが0.2質量の濃度になるようにそれぞれ添加した。次いで、作製される蛍光ハイドロゲルの取り出しを容易にするためにプルロニック登録商標をコーティングしたポリオレフィンチューブ中に、上記水溶液を吸い取り、37°Cのホットプレート上に置いて、重合を開始した。ポリオレフィンチューブは、内径700μmで長さが70mmのものを使用した。5時間後、空気圧を加え、重合により得られた蛍光ハイドロゲルをポリオレフィンチューブから取り出し、大量の純水につけ、24時間以上洗浄した。得られた直径700μmの蛍光ハイドロゲルの写真を、図4に示す。実施例3:グルコース応答能の確認実施例2で得られた直径700μmの蛍光ハイドロゲルPEGアクリレート5質量を、グルコース濃度が0~1000mg/dLの範囲となるように調製した60mMリン酸緩衝液中に浸漬し、蛍光実体顕微鏡により、各グルコース濃度における蛍光ハイドロゲルの蛍光強度について観察した。結果を図5に示す。図5に示すように、蛍光ハイドロゲルはグルコース応答性を有しており、本発明の蛍光ハイドロゲルを用いることで、グルコース濃度を測定できることが確認できた。実施例4:FT-IRによる解析蛍光ハイドロゲルへのPEG構造導入の確認のため、実施例2の方法においてF-PEG-AAmを用いずに作製したハイドロゲルについてFT-IRの測定図6のcを行った。FT-IR測定は、作製したハイドロゲルを凍結乾燥したのち、ATR法にて行った。コントロールとして、実施例2の方法において、F-PEG-AAmとPEGアクリレートとを用いずに作製したAAmゲルのみのFT-IRスペクトル図6のaと、PEGアクリレートのみのFT-IRスペクトル図6のbも測定した。図6のcに示すように、PEGアクリレートを用いて作製したハイドロゲルからは、PEGのC-Oの非対称伸縮運動に由来する1100cm1付近のピークが確認できた。一方、PEGを用いずに作製したAAmゲルにおいては、そのピークは観察されなかった。この結果より、本重合方法によりハイドロゲル中にPEG構造が導入することが可能であることが確認できた。実施例5:タンパク質吸着抑制能の評価蛍光ハイドロゲルのタンパク質吸着抑制能の評価のため、実施例4にて作製した4種類の蛍光ハイドロゲルPEGアクリレート0、1、5、10質量を、1mg/mLのウシ血清アルブミン溶液に浸漬した。室温25°Cで48時間浸漬を行った後、500mMの塩化ナトリウム溶液に浸漬し、蛍光ハイドロゲルに吸着したウシ血清アルブミンを溶出させた。この溶出液に対し、BCAアッセイを行うことで、ゲルに吸着していたウシ血清アルブミン量を求めた。結果を図7に示す。図7に示すように、PEGアクリレート濃度の増加にしたがって、吸着したウシ血清アルブミン濃度が減少していくことが確認できた。PEGの立体反発効果により、ウシ血清アルブミンのゲルへの吸着が抑制されたものと考えられ、タンパク質吸着抑制に対し、PEG構造が有効であることが確認できた。実施例6:生体内でのグルコース応答性の確認実施例2で得られた直径700μmの蛍光ハイドロゲルPEGアクリレート5質量を長さ25mm程度にカットし、マウスの耳に埋めこんだ。このときの写真を図8のaに示す。次に、マウスの頚静脈から、グルコース溶液、およびインスリン溶液を投与し、マウスの血糖値を変化させたときの、蛍光ハイドロゲルの生体内における蛍光強度変化の観察結果を図8のbに示す。図8のbに示すように、血糖値の上昇下降により蛍光ハイドロゲルの蛍光強度も上昇下降することが確認できた。これにより、本発明の蛍光ハイドロゲルが、体内埋め込み用の糖類測定用センサーとして使用できることが確認できた。実施例7:埋め込みから72日後の生体内におけるグルコース応答性の確認実施例6と同様に蛍光ハイドロゲルPEGアクリレート5質量を埋め込んでから72日後、実施例6と同様の糖負荷試験を行った。蛍光ハイドロゲルを埋め込んでから72日後のマウスの写真を図9aに、糖負荷試験時の血糖値変化および埋め込まれていた蛍光ハイドロゲルの蛍光強度変化を図9bに示す。図9bに示すように、埋め込みから72日経過後であっても、体内の血糖値に応答して、蛍光ハイドロゲルの蛍光強度が上昇下降することが確認できた。これにより、本発明の蛍光ハイドロゲルが、長期72日以上体内埋め込み用の糖類測定用センサーとして使用できることが確認できた。実施例8:埋め込みから140日後の生体内におけるグルコース応答性の確認実施例6および7と同様に蛍光ハイドロゲルPEGアクリレート5質量を埋め込んでから140日後、実施例6および7と同様の糖負荷試験を行った。蛍光ハイドロゲルを埋め込んでから140日後のマウスの写真を図10aに、糖負荷試験時の血糖値変化および埋め込まれていた蛍光ハイドロゲルの蛍光強度変化を図10bに示す。図10bに示すように、埋め込みから140日経過後であっても、体内の血糖値に応答して、蛍光ハイドロゲルの蛍光強度が上昇下降することが確認できた。これにより、本発明の蛍光ハイドロゲルが、長期140日以上体内埋め込み用の糖類測定用センサーとして使用できることが確認できた。"